(57)【特許請求の範囲】
【請求項１】
回転する一対のロールの間に金属板を挿入し、該金属板に圧縮力を加えてエンボス加工を施す圧延エンボス加工方法において、
凹凸状の表面部を有する第１ロールと平坦な表面部を有する第２ロールとの間に、圧力と曲げ力とが作用するとなだらかな曲面状に局部変形する紙またはその他のシートを前記金属板の一方の面に重ね合わせた状態で且つ前記紙またはその他のシートが前記第２ロールの平坦な表面部に接するような姿勢で、前記金属板と前記紙またはその他のシートとを挿入することを特徴とする圧延エンボス加工方法。
【請求項２】
前記エンボス加工に際して前記紙またはその他のシートにシワが発生するのを防止するために、前記一対のロールへ挿入される前の前記紙またはその他のシートの所要部分および前記一対のロールを経た後の前記紙またはその他のシートの所要部分に所定の張力を付与することを特徴とする請求項１に記載の圧延エンボス加工方法。
【請求項３】
前記金属板として、ステンレス鋼、アルミニウム、銅、鉄、鋼、チタン、またはこれらの合金あるいは複合材により形成された金属板を用いることを特徴とする請求項１または２に記載の圧延エンボス加工方法。
【請求項４】
前記金属板として、２ｍｍ以下の厚さを有する金属板を用いることを特徴とする請求項３に記載の圧延エンボス加工方法。
【請求項５】
前記紙またはその他のシートとして、天然のセルロース繊維により形成された紙を用いることを特徴とする請求項１乃至４のいずれか１項に記載の圧延エンボス加工方法。
【請求項６】
前記紙またはその他のシートとして、５０μｍ以上の厚さを有する紙を用いることを特徴とする請求項５に記載の圧延エンボス加工方法。
【請求項７】
請求項１乃至６のいずれか１項に記載の圧延エンボス加工方法によりエンボス加工されたことを特徴とするエンボス加工金属板。
【請求項８】
回転する一対のロールの間に金属板を挿入し、該金属板に圧縮力を加えてエンボス加工を施す圧延エンボス加工装置において、
前記一対のロールは、凹凸状の表面部を有する第１ロールと、平坦な表面部を有する第２ロールとを有し、
圧力と曲げ力とが作用するとなだらかな曲面状に局部変形する紙またはその他のシートを前記金属板の一方の面に重ね合わせた状態で且つ前記紙またはその他のシートが前記第２ロールの平坦な表面部に接するような姿勢で、前記金属板と前記紙またはその他のシートとを前記第１ロールと前記第２ロールとの間へ送給する送給手段と、
前記エンボス加工に際して前記紙またはその他のシートにシワが発生するのを防止するために、前記一対のロールへ挿入される前の前記紙またはその他のシートの所要部分および前記一対のロールを経た後の前記紙またはその他のシートの所要部分に所定の張力を付与する張力付与手段とを備えていることを特徴とする圧延エンボス加工装置。
【請求項９】
前記張力付与手段は、前記紙またはその他のシートの送給経路に沿って前記一対のロールの前後に配置された一対のシワ防止ロールを有することを特徴とする請求項８に記載の圧延エンボス加工装置。
【発明の詳細な説明】
【技術分野】
【０００１】
本発明は、金属板への圧延エンボス加工方法および装置、並びにエンボス加工金属板に関し、例えばステンレス製のキッチンカウンターにエンボス模様を形成する方法および装置に関するものである。
【背景技術】
【０００２】
ステンレス製キッチンカウンターには、表面に傷が付きにくいように、また付いた傷が目立ちにくいように、意匠性を考慮したエンボス模様が形成されている。従来、ステンレス製キッチンカウンターにエンボス模様を形成する方法として、凹凸状の表面を有する金属製彫刻ロールと平坦な表面を有する金属製ワークロールとの間にステンレス鋼板を挿入し、このステンレス鋼板に圧縮力を加えてエンボス加工を施す圧延エンボス加工方法が用いられている。
【発明の開示】
【発明が解決しようとする課題】
【０００３】
しかしながら、上述した従来の圧延エンボス加工では、形成されるエンボス模様の突起部の頂上部分が平面状になり、調理具や食器等の接触面積が大きくなるため、表面に傷が付き易く、また付いた傷が目立ち易い。また、突起部の裾野部分が角張った形状になるため、裾野部分に付着した汚れを布巾などの清掃具で除去しにくく、裾野部分に汚れが溜まり易い。さらに、形成される突起部の高さが比較的低いため、摩耗により突起部が実質的に消失し易く、摩耗に対する耐久性が低い。
【０００４】
なお、ステンレス製キッチンカウンターに適用されることはないが、各々凹状または凸状の表面を有する一対の金属製ロールを用いて比較的大きな産業用金属板にエンボス加工を施す圧延エンボス加工方法が知られている。ただし、この圧延エンボス加工では、凹凸状の表面が互いに整合するように一対のロールを位置合わせする必要があるため、細かなデザイン性のあるエンボスを形成することには適さない。また、突起部の頂上部分が平面状になるため表面に傷が付き易く且つ傷が目立ち易く、突起部の裾野部分が角張った形状になるため裾野部分の汚れを除去しにくく且つ汚れが溜まり易い。
【０００５】
本発明は、前述の課題に鑑みてなされたものであり、表面に傷が付きにくく、傷が付いても目立ちにくく、汚れを除去し易く、摩耗に対する耐久性の高い、デザイン性のある細かなエンボスのある、ステンレス製キッチンカウンターに応用できるエンボス加工金属板、及びそれを製造することのできる圧延エンボス加工方法および装置を提供することを目的とする。
【課題を解決するための手段】
【０００６】
前記課題を解決するために、本発明の第１形態では、回転する一対のロールの間に金属板を挿入し、該金属板に圧縮力を加えてエンボス加工を施す圧延エンボス加工方法において、
凹凸状の表面部を有する第１ロールと平坦な表面部を有する第２ロールとの間に、圧力と曲げ力とが作用するとなだらかな曲面状に局部変形する紙またはその他のシートを前記金属板の一方の面に重ね合わせた状態で且つ前記紙またはその他のシートが前記第２ロールの平坦な表面部に接するような姿勢で、前記金属板と前記紙またはその他のシートとを挿入することを特徴とする圧延エンボス加工方法を提供する。
【０００７】
第１形態の好ましい態様によれば、前記エンボス加工に際して前記紙またはその他のシートにシワが発生するのを防止するために、前記一対のロールへ挿入される前の前記紙またはその他のシートの所要部分および前記一対のロールを経た後の前記紙またはその他のシートの所要部分に所定の張力を付与する。また、前記金属板として、ステンレス鋼、アルミニウム、銅、鉄、鋼、チタン、またはこれらの合金あるいは複合材により形成された金属板、特に２ｍｍ以下の厚さを有する金属板を用いることが好ましい。また、前記紙またはその他のシートとして、例えば天然のセルロース繊維により形成された紙、特に５０μｍ以上の厚さを有する紙を用いることが好ましい。
【０００８】
本発明の第２形態では、第１形態の圧延エンボス加工方法によりエンボス加工されたことを特徴とするエンボス加工金属板を提供する。
【０００９】
本発明の第３形態では、回転する一対のロールの間に金属板を挿入し、該金属板に圧縮力を加えてエンボス加工を施す圧延エンボス加工装置において、
前記一対のロールは、凹凸状の表面部を有する第１ロールと、平坦な表面部を有する第２ロールとを有し、
圧力と曲げ力とが作用するとなだらかな曲面状に局部変形する紙またはその他のシートを前記金属板の一方の面に重ね合わせた状態で且つ前記紙またはその他のシートが前記第２ロールの平坦な表面部に接するような姿勢で、前記金属板と前記紙またはその他のシートとを前記第１ロールと前記第２ロールとの間へ送給する送給手段と、
前記エンボス加工に際して前記紙またはその他のシートにシワが発生するのを防止するために、前記一対のロールへ挿入される前の前記紙またはその他のシートの所要部分および前記一対のロールを経た後の前記紙またはその他のシートの所要部分に所定の張力を付与する張力付与手段とを備えていることを特徴とする圧延エンボス加工装置を提供する。
【００１０】
第３形態の好ましい態様によれば、前記張力付与手段は、前記紙またはその他のシートの送給経路に沿って前記一対のロールの前後に配置された一対のシワ防止ロールを有する。
【発明の効果】
【００１１】
本発明の圧延エンボス加工方法および装置では、例えばステンレス鋼板のような金属板の一方の面に紙を重ね合わせた状態で、金属板と紙とを、凹凸状の表面部を有する第１ロールと平坦な表面部を有する第２ロールとの間に挿入する。さらに詳細には、紙が第２ロールの平坦な表面部に接するような姿勢（すなわち金属板の他方の面が第１ロールの凹凸状の表面部に接するような姿勢）で、金属板と紙とを重ね合わせて一対のロールの間に挿入する。そして、この回転する一対のロールの間で金属板に圧縮力を加えてエンボス加工を施すことにより、例えばステンレス製キッチンカウンターのようなエンボス加工金属板を製造する。
【００１２】
この場合、後述するように、紙の局部的ななだらかな曲面状の変形により、ステンレス鋼板のような金属板にはエンボス模様としてのなだらかな曲面状の突起部が形成される。すなわち、エンボス模様の突起部の頂上部分がなだらかな曲面状になり、調理具や食器等の接触面積が小さくほぼ点接触になるため、表面に傷が付きにくく、また傷が付いても目立ちにくい。また、突起部の裾野部分が比較的なだらかな形状になるため、裾野部分に付着した汚れを布巾などの清掃具で除去し易く、裾野部分に汚れが溜まりにくい。
【００１３】
さらに、形成される突起部の高さが比較的高くなるため、摩耗により突起部が実質的に消失しにくく、摩耗に対する耐久性が向上する。こうして、本発明の圧延エンボス加工方法および装置では、表面に傷が付きにくく、傷が付いても目立ちにくく、汚れを除去し易く、摩耗に対する耐久性の高い、ステンレス製キッチンカウンターのようなエンボス加工金属板を製造することができる。
【発明を実施するための最良の形態】
【００１４】
本発明の実施形態を、添付図面に基づいて説明する。図１は、本発明の実施形態にかかる圧延エンボス加工方法の原理を説明する図であって、本実施形態の圧延エンボス加工方法を実施するための装置の要部構成を概略的に示す図である。図１に示す装置は、彫刻ロール（エンボスロール）１と、彫刻ロール１に対向するように配置されたワークロール２とを備えている。
【００１５】
彫刻ロール（第１ロール）１は、凹凸状の表面部を有し、軸線１ａ廻りに回転するように構成されている。ワークロール（第２ロール）２は、平坦な表面部を有し、軸線２ａ廻りに回転するように構成されている。彫刻ロール１およびワークロール２は、凹凸状の表面部と平坦な表面部との間に所定の間隔が形成されるように配置されている。彫刻ロール１およびワークロール２は、例えば鋼鉄のような金属により形成されている。各ロール１，２の回転軸線１ａ，２ａは、例えば鉛直方向に延びる１つの直線に沿って配置されている。
【００１６】
本実施形態の圧延エンボス加工方法および装置では、例えば０．６ｍｍ〜２．０ｍｍの厚さを有するステンレス鋼板１０のような金属板の表面（図１中上側の面）に紙１１を重ね合わせた状態で、ステンレス鋼板１０と紙１１とが、矢印Ｆ１１で示す方向（図中水平方向）に沿って、回転する彫刻ロール１とワークロール２との間に挿入される。このとき、ステンレス鋼板１０と紙１１とに所要の圧縮力が作用するように、ワークロール２には圧下力が加えられる。
【００１７】
こうして、回転する彫刻ロール１とワークロール２との間でステンレス鋼板１０と紙１１とに所要の圧縮力を加えてエンボス加工を施すことにより、ステンレス製キッチンカウンターのようなエンボス加工金属板が得られる。なお、紙１１として、例えば天然のセルロース繊維により形成された紙、例えば上質紙、古紙、板紙、塗工紙、エンボス紙などを用いることができる。さらに、紙１１に代えて、例えば合成紙、不織布など、各種繊維で形成された弾性を有するシートを用いることができる。一般に、紙１１として、あるいは紙１１に代えて、圧力と曲げ力とが作用するとなだらかな曲面状に局部変形する紙またはその他のシートを用いることができる。紙１１は、単層形態または複層形態で、例えば５０μｍ〜１２００μｍの厚さを有する。
【００１８】
ここで、ステンレス鋼板１０の表面とは、最終的に製造されるステンレス製キッチンカウンターの表面（調理具や食器等が載置される表面）に対応する面である。ステンレス鋼板１０と紙１１とは、紙１１がワークロール２の平坦な表面部に接するような姿勢、すなわちステンレス鋼板１０の裏面が彫刻ロール１の凹凸状の表面部に接するような姿勢で、彫刻ロール１とワークロール２との間に挿入される。
【００１９】
以下、本実施形態の作用の具体的な説明に先立って、従来の圧延エンボス加工の不都合について図２を参照して説明する。従来の圧延エンボス加工では、図２（ａ）に模式的に示すように、凹凸状の表面部２１ａを有する彫刻ロール２１と平坦な表面部２２ａを有するワークロール２２との間に、ステンレス鋼板２０のような金属板が単体で挿入される。彫刻ロール２１の表面部２１ａには、ステンレス鋼板２０に形成すべきエンボス模様の位置に対応して、複数の凹部２１ｂが二次元的に形成されている（図２（ａ）では１つだけを示している）。
【００２０】
この場合、矢印Ｆ２１で示す方向に沿って彫刻ロール２１に圧下力が加わると、彫刻ロール２１とワークロール２２との間でステンレス鋼板２０に圧縮力が加わり、ステンレス鋼板２０のステンレス材料（一般には金属材料）が矢印Ｆ２２で示す方向に沿って彫刻ロール２１の凹部２１ｂに流れ込む。その結果、彫刻ロール２１の凹部２１ｂに対応するステンレス鋼板２０の位置には、図２（ｂ）に模式的に示すように、エンボス模様としての突起部２０ａが形成される。ここで、図２（ｂ）の上側面は、最終的に製造されるステンレス製キッチンカウンターの表面に対応している。
【００２１】
従来の圧延エンボス加工では、形成されるエンボス模様の突起部２０ａの頂上部分２０ａａが平面状になり、調理具や食器等の接触面積が大きくなるため、表面に傷が付き易く、また付いた傷が目立ち易い。また、食器の糸尻でシンク表面をこすった場合に、突起部２０ａの角にあたり、傷つき音が発生する。また、突起部２０ａの裾野部分２０ａｂが角張った形状になるため、裾野部分２０ａｂに付着した汚れを布巾などの清掃具で除去しにくく、裾野部分２０ａｂに汚れが溜まり易い。さらに、形成される突起部２０ａの高さＨ１が比較的低い（例えば５０μｍ以下）ため、摩耗により突起部２０ａが実質的に消失し易く、摩耗に対する耐久性が低い。
【００２２】
図３は、本実施形態の作用を具体的に説明する図である。本実施形態の圧延エンボス加工方法および装置では、図３（ａ）に模式的に示すように、ステンレス鋼板１０と紙１１とが互いに重ね合わされた状態で、凹凸状の表面部１ｂを有する彫刻ロール１と平坦な表面部２ｂを有するワークロール２との間に挿入される。このとき、ステンレス鋼板１０は彫刻ロール１の凹凸状の表面部１ｂに接し、紙１１はワークロール２の平坦な表面部２ｂに接する。彫刻ロール１の表面部１ｂには、ステンレス鋼板１０に形成すべきエンボス模様の位置に対応して、複数の凸部１ｃが二次元的に形成されている（図３（ａ）では１つだけを示している）。
【００２３】
この場合、矢印Ｆ３１で示す方向に沿ってワークロール２に圧下力が加わると、彫刻ロール１とワークロール２との間でステンレス鋼板１０および紙１１に圧縮力と曲げ力が作用し、彫刻ロール１の凸部１ｃに対応する位置においてステンレス鋼板１０が図中上側（紙１１の側）になだらかな曲面凸状に局部変形するとともに、このステンレス鋼板１０のなだらかな曲面凸状の局部変形に対応するように紙１１がなだらかな曲面凹状に局部変形を起こす。その結果、彫刻ロール１の凸部１ｃに対応するステンレス鋼板１０の位置には、図３（ｂ）に模式的に示すように、紙１１のなだらかな曲面凹状の弾塑性的な局部変形の作用により、エンボス模様として角の生じないなだらかな曲面状の突起部１０ａが形成される。ここで、図３（ｂ）の上側面は、最終的に製造されるステンレス製キッチンカウンターの表面に対応している。
【００２４】
本実施形態の圧延エンボス加工方法および装置では、形成されるエンボス模様の突起部１０ａの頂上部分１０ａａがなだらかな曲面状になり、調理具や食器等の接触面積が小さくほぼ点接触になるため、表面に傷が付きにくく、また傷が付いても目立ちにくい。また、傷つき音も小さくなる。また、突起部１０ａの裾野部分１０ａｂが比較的なだらかな形状になるため、裾野部分１０ａｂに付着した汚れを布巾などの清掃具で除去し易く、裾野部分１０ａｂに汚れが溜まりにくい。さらに、形成される突起部１０ａの高さＨ２が比較的高く（例えば７０μｍ〜１００μｍ）なるため、摩耗により突起部１０ａが実質的に消失しにくく、摩耗に対する耐久性が向上する。また、突起部１０ａの幅を比較的小さく形成することにより、細かなデザインを実現することができる。
【００２５】
こうして、本実施形態の圧延エンボス加工方法および装置では、表面に傷が付きにくく、傷が付いても目立ちにくく、汚れを除去し易く、摩耗に対する耐久性の高い、ステンレス製キッチンカウンターのようなエンボス加工金属板を製造することができる。換言すると、本実施形態の圧延エンボス加工方法および装置では、例えばステンレス製キッチンカウンターの耐傷性、清掃性および耐久性の向上を図ることができる。特に、本実施形態では、天然資源である紙を用いているので、使用済みの紙についてマテリアルリサイクルが容易であり、環境的に優れた圧延エンボス加工技術を実現することができる。
【００２６】
以下、図４を参照して、本実施形態の圧延エンボス加工方法を実施するための装置の具体的な構成例を説明する。図４に示すように、本実施形態の圧延エンボス加工装置は、エンボス加工を施すべき金属板としてのコイル状のステンレス鋼板１０が巻き付けられたドラム４１を備えている。ドラム４１から送り出されたステンレス鋼板１０は、案内ロール４２を介した後、ほぼ水平な経路に沿って、回転する彫刻ロール１とワークロール２との間に送給される。
【００２７】
ドラム４１からステンレス鋼板１０が送り出される際に、ステンレス鋼板１０とともに「合紙」と呼ばれる中間紙１３もドラム４１から送り出される。これは、ステンレス鋼板１０の重なり合う金属面同士の接触による傷の発生を防ぐために、ステンレス鋼板１０と中間紙１３とが互いに重なり合うようにドラム４１に一緒に巻き込まれているからである。ドラム４１から送り出された中間紙１３は、リール４３により巻き取られる。
【００２８】
また、本実施形態の圧延エンボス加工装置は、回転する彫刻ロール１とワークロール２との間でステンレス鋼板１０とともに圧延すべきロール状の紙（以下、「圧延紙」という）が巻き付けられたドラム４４を備えている。ドラム４４から送り出された圧延紙１１は、エキスパンションロールとして機能するシワ防止ロール４５を介した後、水平に近い経路に沿って、回転する彫刻ロール１とワークロール２との間に送給される。なお、中間紙１３は、圧延紙１１に比してかなり薄い紙である。
【００２９】
このように、ドラム４１、案内ロール４２、ドラム４４、およびシワ防止ロール４５は、ステンレス鋼板１０の一方の面に圧延紙１１を重ね合わせた状態で且つ圧延紙１１がワークロール２の平坦な表面部に接するような姿勢で、ステンレス鋼板１０と圧延紙１１とを一対のロール１と２との間へ送給する送給手段を構成している。こうして、送給手段（４１，４２，４４，４５）の作用により、ステンレス鋼板１０に圧延紙１１を重ね合わせた状態で、ステンレス鋼板１０と圧延紙１１とが図中水平方向に沿って、回転する彫刻ロール１とワークロール２との間に挿入される。
【００３０】
そして、回転する彫刻ロール１とワークロール２との間でステンレス鋼板１０と圧延紙１１とに所要の圧縮力が加えられてエンボス加工が施される。一対のロール１，２からほぼ水平な経路に沿って送り出されたステンレス鋼板、すなわちエンボス加工されたステンレス鋼板１０ａは、案内ロール４６を介した後、ドラム４７に巻き取られる。このとき、エンボス加工されたステンレス鋼板１０ａの重なり合う金属面同士の接触による傷の発生を防ぐために、エンボス加工されたステンレス鋼板１０ａと中間紙１３とが互いに重なり合うようにドラム４７に一緒に巻き込まれる必要がある。
【００３１】
この目的のため、本実施形態の圧延エンボス加工装置は、エンボス加工されたステンレス鋼板１０ａとともにドラム４７に巻き込まれるべきロール状の中間紙１３が巻き付けられたリール４８を備えている。こうして、リール４８から送り出された中間紙１３は、エンボス加工されたステンレス鋼板１０ａに重なり合うようにドラム４７に巻き取られる。一方、一対のロール１，２から水平に近い経路に沿って送り出された使用済みの圧延紙１１ａは、エキスパンションロールとして機能するシワ防止ロール４９を介した後、ドラム５０に巻き取られる。
【００３２】
前述したように、エンボス加工に際して、ステンレス鋼板１０および圧延紙１１には圧縮力が作用し、ステンレス鋼板１０がなだらかな曲面状に局部変形するとともに、圧延紙１１もなだらかな曲面状に局部変形を起こす。したがって、エンボス加工の位置の近傍、すなわち一対のロール１，２へ挿入される直前の部分および一対のロール１，２を経た直後の部分において圧延紙１１にシワが発生し易い。圧延紙１１にシワが発生すると、ステンレス鋼板１０にシワが写ってしまう。また、シワを修正するために圧延を一時中断すると、ステンレス鋼板１０の停止時点でのロールとの接触位置に線状の跡が発生してしまう。その結果、所要のエンボス加工を施すことができなくなる。
【００３３】
そこで、本実施形態の圧延エンボス加工装置は、一対のロール１，２へ挿入される前の圧延紙１１の所要部分および一対のロール１，２を経た後の圧延紙１１の所要部分に適切な張力を付与する張力付与手段として、圧延紙１１の送給経路に沿って一対のロール１，２の前後に配置された一対のシワ防止ロール４５，４９を付設している。一対のシワ防止ロール４５，４９の作用により、所定の経路に沿って一対のロール１と２との間に圧延紙１１を安定的に送給するとともに、エンボス加工に際して圧延紙１１に有害なシワが発生するのを防止することができる。
【００３４】
なお、図４の構成では、シワ防止ロール４５を介した圧延紙１１を、水平に近い経路に沿って一対のロール１と２との間に送給している。しかしながら、これに限定されることなく、例えば図５に示すように、水平面に対して比較的角度の大きい傾斜面に沿った経路に沿って一対のロール１と２との間に圧延紙１１が送給されるように、一対のシワ防止ロール４５，４９を図４の構成よりも高い位置に配置することもできる。図５の変形例では、図４の構成よりもさらに安定的に圧延紙１１を送給するとともに、圧延紙１１におけるシワの発生を図４の構成よりもさらに良好に防止することができるものと期待される。
【００３５】
図６は、本実施形態により製造されるエンボス付金属板（エンボス加工金属板）の好ましい特徴的構成を説明する図である。図６を参照すると、本実施形態の圧延エンボス加工装置により製造されたエンボス付金属板６０は、例えば金属板のほぼ全体に亘って二次元的な繰り返しパターンとして設けられた凹凸状のエンボス６１を有する。具体的には、例えば図７に示すように千鳥状のパターンにしたがってエンボス６１が設けられる場合、エンボス６１の裾野同士の間隔は２ｍｍ〜１０ｍｍ程度である。
【００３６】
あるいは、凹凸状のエンボス６１は、金属板の部分領域に繰り返しパターンとして設けられ、この部分領域は金属板のほぼ全体に亘って繰り返しパターンとして設けられる。具体的には、例えば図７に示すように千鳥状のパターンにしたがってエンボスが設けられた部分領域を、金属板のほぼ全体に亘って繰り返しパターンとして設けることもできる。以下、本実施形態により製造されるエンボス付金属板６０の好ましい特徴的構成について説明する。
【００３７】
エンボス付金属板６０では、エンボス６１の突起部の高さＨが０．０５ｍｍ〜１．０ｍｍであることが好ましい。エンボス６１の突起部の高さＨを０．０５ｍｍ〜１．０ｍｍにすれば、繰り返し摩耗作用を受けても、エンボス６１の間の平面部６２に傷が付きにくく、ひいては高い耐久性が確保される。実験によれば、エンボス６１の突起部の断面硬さは表面からの深さが０．３ｍｍ程度のときに最も大きくなり、調理器具の衝撃によって突起部が最もつぶれにくくなる。
【００３８】
また、エンボス６１の突起部の頂上部分（図中破線の円６３で示す部分）は、曲率半径が１０ｍｍ以下のなだらかな曲面状の形態を有することが好ましい。エンボスの突起部のトップが平面状である場合、食器などとの接触により突起部のトップ面に付いた傷が目立ち易い。エンボス６１の突起部の頂上部分６３を、１０ｍｍ以下の曲率半径を有するなだらかな曲面状に形成することにより、突起部の頂上部分６３に付いた傷が肉眼では見えにくくなり、ひいては傷が目立ちにくくなる。
【００３９】
実際に、陶器の底で磨耗を５回繰り返す実験を行った。その結果、エンボス６１の突起部の頂上部分６３の曲率半径が７ｍｍ以下の場合、６０ｃｍの距離から陶器の底の糸じり傷が見えなかった。また、エンボス６１の突起部の頂上部分６３の曲率半径が１０ｍｍ以下の場合は、６０ｃｍの距離から陶器の底の糸じり傷は目立つものではなかった。しかしながら、エンボス６１の突起部の頂上部分６３の曲率半径が１８ｍｍの場合には、６０ｃｍの距離から陶器の底の糸じり傷が見えた。
【００４０】
また、エンボス６１の突起部の裾野部分（図中破線の円６４で示す部分）は、曲率半径が１ｍｍ以上の曲面状の形態を有することが好ましい。通常のエンボス金属板では、エンボスの裾野部分が鋭角になるため、布巾などで汚れを拭き取っても裾野部分に汚れが残る。エンボス６１の突起部の裾野部分６４を、１ｍｍ以上の曲率半径を有する曲面状に形成することにより、裾野部分６４に布巾などの繊維が入り込み易くなり、ひいては良好な清掃性が確保される。
【００４１】
実際に、ウエスによる水拭き２回で汚染物の除去が可能であるか否かの実験を行った。その結果、エンボス６１の突起部の裾野部分６４の曲率半径が７．０ｍｍおよび５．４ｍｍの場合、汚染物の除去が可能であった。エンボス６１の突起部の裾野部分６４の曲率半径が０．９ｍｍの場合、汚染物の除去が一部可能であった。しかしながら、エンボス６１の突起部の裾野部分６４の曲率半径が０．１ｍｍの場合には、汚染物の除去が不可能であった。
【００４２】
また、隣り合う２つのエンボス６１の間隔（任意の２つのエンボス６１の間隔の最小値：特に図７を参照）Ｗは、２ｍｍ〜１０ｍｍであることが好ましい。エンボス６１の間隔、すなわちエンボス６１の間の平面部６２の長さＷが２ｍｍよりも短いと、布巾などで汚れを拭き取っても、布巾が平面部６２に届きにくく、汚れが残ってしまう。平面部６２の長さＷが１０ｍｍよりも長いと、食器などの角が平面部６２に届き易くなり、傷が付き易くなる。エンボス６１の間隔Ｗを２ｍｍ〜１０ｍｍにすることにより、清掃性と傷付き防止性との両立が可能になる。
【００４３】
なお、上述の実施形態では、ステンレス鋼板１０を用いてキッチンカウンターを製造する例を示している。しかしながら、これに限定されることなく、ステンレス鋼板を用いてキッチンカウンター以外のエンボス加工金属製品を製造することもできるし、例えばアルミニウム、銅、鉄、鋼、チタン、またはこれらの合金あるいは複合材などからなる金属板（塗装板やメッキ板を含む）を用いてキッチンカウンターを含む様々なエンボス加工金属製品を製造することもできる。
【００４４】
具体的に、キッチンカウンター以外の厨房機器関連や、バス、バスフロア、扉、取手等の浴室関連や、エスカレーター、手摺り、ドアノブ等の建材関連や、冷蔵庫、炊飯器、洗濯機等の家電製品関連や、自動車関連などのエンボス加工金属製品に対して本発明を適用することができる。また、圧延エンボス加工に先立って、あるいは圧延エンボス加工の後に、エンボス加工面（キッチンカウンターの表面に対応する面）に撥水性、親水性、撥油性などの機能性コーティングを施すことにより、清掃性をさらに向上させることができる。その機能性コーティング材の塗布の際にも、本発明の金属板では突起部１０ａが曲面で形成されるため、同じ高さを有する、角のある突起部に比べて均等に塗布を行うことができる。
【００４５】
また、上述の実施形態では、比較的高いエンボスを形成することを目的としているが、彫刻ロールの模様を比較的低いものにして、薄い紙を使用することも可能である。なお、本発明において、「エンボス加工」とは、圧延により金属板に凹凸をつけることを意味し、エンボス、コイニング、張り出しといった加工方法の違いによりその内容が限定されるものではない。
【００４６】
本出願人は、先に特願２００６−１７２０９９および特願２００６−１７２１００を出願しているが、これらの方法では製造コストが大幅に高くなるという問題点を抱えていた。しかし、本発明では、それらの方法に比べて製造コストが低く、比較的安価に実施できるという利点がある。
【００４７】
ちなみに、彫刻板の雄雌を合わせることで、高さが比較的高いエンボスを作るプレス技術は存在していた。しかし、プレス技術の場合、比較的小さな金属板の加工にしか使用できず、システムキッチンの天板のような比較的大きな金属板の加工には適していなかった。これに対して、大型の金属板のエンボス加工に適しているロール圧延にて、高さが比較的高いエンボスを得ようとすると、彫刻ロールの雌雄を厳密に合わせる必要があり、そのための制御装置などを用意すればコストが増大することとなってしまう。しかし、本発明の方法で加工を行えば、彫刻ロールは一方のみであり、雌雄を合わせる必要はない。また、そのために必要なものも紙であり、比較的安価に比較的高さの高いエンボス加工を行うことができる。
【図面の簡単な説明】
【００４８】
【図１】本発明の実施形態にかかる圧延エンボス加工方法の原理を説明する図であって、本実施形態の圧延エンボス加工方法を実施するための装置の要部構成を概略的に示す図である。
【図２】従来の圧延エンボス加工の不都合について説明する図である。
【図３】本実施形態の作用を具体的に説明する図である。
【図４】本実施形態にかかる圧延エンボス加工装置の全体構成を概略的に示す図である。
【図５】図４の装置とは異なる位置に配置された一対のシワ防止ロールを有する変形例の要部構成を概略的に示す図である。
【図６】本実施形態により製造されるエンボス付金属板の好ましい特徴的構成を説明する図である。
【図７】千鳥状のパターンにしたがってエンボスが設けられたエンボス付金属板の上面図である。
【符号の説明】
【００４９】
１  彫刻ロール（エンボスロール）
１ｂ  凹凸状の表面部
１ｃ  凸部
２  ワークロール
２ｂ  平坦な表面部
１０，１０ａ  ステンレス鋼板（金属板）
１１，１１ａ  紙
１３  中間紙（合紙）
６０  エンボス付金属板
６１  エンボス
６２  平面部
６３  頂上部分
６４  裾野部分
【図１】
0005021440.tif 000002
【図２】
0005021440.tif 000003
【図３】
0005021440.tif 000004
【図４】
0005021440.tif 000005
【図５】
0005021440.tif 000006
【図６】
0005021440.tif 000007
【図７】
0005021440.tif 000008